СПОСОБ ПОЛУЧЕНИЯ ПОЛИКАРБОНАТА НА ГРАНИЦЕ РАЗДЕЛА ФАЗ И ПЕРЕРАБОТКИ ПО МЕНЬШЕЙ МЕРЕ ЧАСТИ ОБРАЗУЮЩЕГОСЯ РАСТВОРА ХЛОРИДА ЩЕЛОЧНОГО МЕТАЛЛА НА ДОПОЛНИТЕЛЬНОЙ СТАДИИ ЭЛЕКТРОЛИЗА

1. Способ получения поликарбоната на границе раздела фаз и переработки по меньшей мере части образующегося при этом раствора, содержащего хлорид щелочного металла, на дополнительной стадии электролиза хлорида щелочного металла, который включает следующие стадии:
a) получение фосгена взаимодействием хлора с монооксидом углерода,
b) взаимодействие полученного на стадии а) фосгена по меньшей мере с одним бисфенолом в присутствии по меньшей мере одного основания, при необходимости по меньшей мере одного катализатора с основным характером и при необходимости по меньшей мере одного органического растворителя с образованием поликарбоната и раствора, содержащего хлорид щелочного металла,
c) выделение и переработку полученного на стадии b) поликарбоната,
d) отделение остающегося на стадии с) раствора, содержащего хлорид щелочного металла, от остатков растворителя и при необходимости остатков катализатора прежде всего путем отгонки с водяным паром и обработки адсорбентами, прежде всего активированным углем,
e) электрохимическое окисление по меньшей мере части содержащего хлорид щелочного металла раствора стадии d) с образованием хлора, щелочи и при необходимости водорода, отличающийся тем, что при отделении раствора, реализуемом на стадии d) перед его обработкой адсорбентами, показатель рН раствора устанавливают на уровне 8 или ниже, и
f) по меньшей мере часть полученного на стадии е) хлора возвращают на стадию а) синтеза фосгена и/или
g) по меньшей мере часть полученной на стадии е) щелочи возвращают на стадию b) синтеза поликарбоната.
2. Способ по п.1, отличающийся тем, что электрохимическое окисление по меньшей мере части содержащего хлорид щелочного металла раствора стадии d) осуществляют до хлора и едкого натра с использованием в качестве катода газодиффузионных электродов.
3. Способ по п.1, отличающийся тем, что по меньшей мере часть содержащего хлорид щелочного металла очищенного раствора стадии d) подают в контур циркуляции рассола мембранного электролиза с целью получения хлора, раствора едкого натра и при необходимости водорода.
4. Способ по п.1, отличающийся тем, что, с целью повышения концентрации хлорида щелочного металла, к раствору хлорида щелочного металла при электролизе на стадии е) добавляют дополнительный хлорид щелочного металла.
5. Способ по п.1, отличающийся тем, что показатель рН содержащего хлорид щелочного металла раствора на стадии очистки d) устанавливают ниже 7 прежде всего добавлением соляной кислоты или хлористого водорода.
6. Способ по п.1, отличающийся тем, что содержание хлорида щелочного металла в растворе, поступающем на электролиз хлорида щелочного металла, составляет от 100 до 280 г/л, предпочтительно от 110 до 220 г/л, и/или концентрация получаемого при электролизе раствора едкого натра составляет от 13 до 33 мас.%, предпочтительно от 20 до 32 мас.%.
7. Способ по п.1, отличающийся тем, что для электролиза на стадии е) используют ионообменные мембраны, транспорт воды через которые составляет более четырех молей на моль натрия.
8. Способ по п.7, отличающийся тем, что для электролиза на стадии е) предпочтительно используют ионообменные мембраны, транспорт воды через которые составляет от 5,5 до 6,5 молей на моль натрия.
2
9. Способ по п.1, отличающийся тем, что электролиз выполняют при плотности тока от 2 до 6 кА/м, причем плотность тока рассчитывают на основании площади мембраны.
10. Способ по п.1, отличающийся тем, что электролиз на стадии е) выполняют при температуре от 70 до 100°С, предпочтительно от 80 до 95°С.
11. Способ по п.1, отличающийся тем, что электролиз выполняют при абсолютном давлении от 1,0 до 1,4 бар, предпочтительно от 1,1 до 1,3 бар.
12. Способ по п.1, отличающийся тем, что электролиз на стадии е) выполняют при разности давлений в катодном и анодном пространствах от 20 до 150 мбар, предпочтительно от 30 до 100 мбар.
13. Способ по п.1, отличающийся тем, что электролиз выполняют с использованием анода, снабженного покрытием, которое помимо оксида рутения содержит соединения благородных металлов 7-й и 8-й побочных групп периодической системы элементов.
14. Способ по п.1, отличающийся тем, что поверхность анодов в ячейках, используемых для выполнения электролиза на стадии е), превышает поверхность мембраны.
15. Способ по п.1, отличающийся тем, что раствор стадии d), содержащий хлорид щелочного металла, перед выполняемым на стадии е) электролизом концентрируют мембранным методом.
16. Способ по п.1, отличающийся тем, что для реакции на стадии b) в качестве бисфенола(-ов) используют дигидроксидиарилалкан(-ы) общей формулы (I):
в которой Z означает двухвалентный органический остаток с 6-30 атомами углерода, содержащий одну или несколько ароматических групп.
17. Способ по п.1, отличающийся тем, что в качестве бисфенола(-ов) на стадии b) используют 4,4'-дигидроксидифенил, 2,2-бис(4-гидрокси-фенил)-1-фенилпропан, 1,1-бис(4-гидроксифенил)фенилэтан, 2,2-бис-(4-гидроксифенил)пропан (бисфенол А (ВРА)), 2,4-бис(4-гидроксифенил)-2-метилбутан, 1,3-бис[2-(4-гидроксифенил)-2-пропил]бензол (бисфенол М), 2,2-бис(3-метил-4-гидроксифенил)пропан, бис(3,5-диметил-4-гидроксифенил)метан, 2,2-бис(3,5-диметил-4-гидроксифенил)пропан, бис(3,5-диметил-4-гидроксифенил)сульфон, 2,4-бис(3,5-диметил-4-гидроксифенил)-2-метилбутан, 1,3-бис[2-(3,5-диметил-4-гидрокси-фенил)-2-пропил]бензол, 1,1-бис(4-гидроксифенил)циклогексан и/или 1,1-бис(4-гидроксифенил)-3,3,5-триметилциклогексан (бисфенол ТМС).
18. Способ по п.1, отличающийся тем, что используют содержащую растворенный хлорид щелочного металла реакционную отработанную воду стадии b) или ее смесь по меньшей мере с частью промывочной воды со стадии переработки с) поликарбоната.
19. Способ по одному из пп.1-18, отличающийся тем, что стадию с) выполняют по меньшей мере в две следующие ступени:
аа) разделение содержащей поликарбонат органической фазы и реакционной отработанной воды, содержащей растворенный хлорид щелочного металла,
bb) по меньшей мере однократная промывка полученной на ступени аа) содержащей поликарбонат органической фазы,
причем по меньшей мере часть промывочной(-ых) фазы(-) ступени bb) при необходимости после отделения от остатков катализатора и при необходимости от остатков органического растворителя используют в качестве частичной замены воды для приготовления раствора едкого натра, предназначенного для выполнения стадии b).